Brevet FR2763339A1 — publié le 19981120

PROCÉDÉ DE PROTECTION CONTRE LES SOLVANTS La présente invention a pour objet un procédé de protection conte les solvants ou autres corps chimiques agressifs tels que les acides ou les bases destiné, en particulier, mais non exclusivement, aux sols susceptibles de recevoir de tels corps. La présente invention trouve des applications notamment dans les sols des cabines de peinture, les sols des laveurs, les bacs de rétention, les fosses, goulottes et gaines. Elle s'applique en particulier aux sols métalliques, éventuellement déjà corrodés, ou en béton armé ou pouvant être attaqués par les corps mentionnés ci-dessus notamment dans l'industrie automobile et dans l'industrie de traitement des ordures. Actuellement, ces sols sont revêtus d'une couche de peinture qui se dégrade rapidement et les sols eux-mêmes sont aussi rapidement dégradés. Selon l'invention, le procédé de protection consiste à appliquer sur les objets un revêtement multicouches de couches inertes vis à vis des solvants. Le support est préparé par - piquetage, grattage, brossage, - décapage sous haute pression ou projection de poudre de carbonate, - assèchement des surfaces, - dégraissage à la pâte dégraissante, - nettoyage final par aspiration. D'autres caractéristiques et avantages de la présente invention apparaîtront au cours de la description qui va suivre d'un exemple de réalisation particulier Selon l'invention, le procédé comprend les étapes suivantes à partie d'une surface préparée comme ci-dessus - Application d'une couche de primaire en phase aqueuse à raison de 200 g/m2. De préférence, le primaire est constitué par du polyuréthanne donnant une grande élasticité, mais il peut être constitué de polyester. - Application d'une couche de vinylester à raison de 300 g/m2 résistant en immersion permanente aux solutions basiques ou acides. - Pose d'une toile tissée à haute résistance de 200 g/m2 dont l'épaisseur est de 2 mm. - Imprégnation de la toile avec une couche de 300 g/m2 de vinylester. - Débullage pour obtention d'une surface lisses sans poches d'eau. - Application d'une couche de fermeture de vinylester à raison de 300 g/m2. - Application d'une couche de finition de vinylester à raison de 300 g/m2. Pour rester dans un système totalement vinylester, le primaire peut être constitué par du vinylester à raison de 250 g/m2 Il est possible pour renforcer la protection, d'interposer, avant l'application de la dernière couche de finition, une deuxième toile tissée de 130 g/m2 dont l'épaisseur est de 1,5 mm. Dans ce cas, la couche de finition vinylester peut être d'une épaisseur réduite à 250 g/m2. I1 va de soi que de nombreuses variantes peuvent être apportées, notamment par substitution de moyens techniques équivalents, sans sortir pour cela du cadre de l'invention. REVENDICATIONS 1" Procédé de protection d'objets contre la corrosion par les solvants, caractérisé en ce qu'il consiste à appliquer sur l'objet un revêtement multicouches comprenant une couche de primaire, une couche de vinylester, au moins une toile à haute résistance et une seconde couche de vinylester. 20 Procédé selon la revendication 1, caractérisé en ce que la couche de primaire est une couche de polyuréthanne, polyester ou vinylester. 30 Procédé selon la revendication 1 ou 2, caractérisé en ce que la toile est imprégnée par une couche de 300 g/m2 de vinylester. 40 Procédé selon l'une quelconque des revendications précédentes, caractérisé en ce qu'une deuxième toile tissée dont l'épaisseur est de 1,5 mm. est disposée sur l'objet avant application de la dernière couche de vinylester de 250 g/m2.